Новый способ получения полугидрата сульфата кальция с уникальными свойствами

1. Способ получения порошка полугидрата сульфата кальция, включающий следующие стадии:
a) обработка дигидрата сульфата кальция в закрытом шкафу с регулируемой температурой, циркуляцией воздуха в данном шкафу и регулируемым оттоком воздуха из шкафа;
b) регулирование температуры выше 100°С;
c) обеспечение возможности времени обработки 1-12 часов; и
d) регулирование оттока влажного воздуха из шкафа со скоростью 0,2-2 л/с.
2. Способ по п. 1, в котором температура на стадии (b) составляет 150-220°С.
3. Способ по п. 1, в котором температура на стадии (b) составляет 180-210°С.
4. Способ по п. 1, в котором температура на стадии (b) составляет 185-205°С.
5. Способ по п. 1, в котором температура на стадии (b) составляет 190-203°С.
6. Способ по п. 1, в котором температура на стадии (b) составляет около 200°С.
7. Способ по п. 1, в котором время на стадии (с) составляет 2-8 часов.
8. Способ по п. 1, в котором время на стадии (с) составляет 3-5 часов.
9. Способ по п. 1, в котором время на стадии (с) составляет 3,5-4,5 часа.
10. Способ по п. 1, в котором время на стадии (с) составляет около 4 часов.
11. Способ по п. 1, в котором выпуск на стадии (d) составляет 0,2-1,5 л/с.
12. Способ по п. 1, в котором выпуск на стадии (d) составляет 0,25-1 л/с.
13. Способ по п. 1, в котором выпуск на стадии (d) составляет 0,25-0,8 л/с.
14. Способ по п. 1, в котором выпуск на стадии (d) составляет 0,3-0,7 л/с.
15. Способ по п. 1, в котором выпуск на стадии (d) составляет 0,4-0,6 л/с.
16. Способ по п. 1, в котором выпуск на стадии (d) составляет около 0,5 л/с.
17. Порошок полугидрата сульфата кальция, получаемый любым из способов по пп. 1-16.